СПОСОБ ИЗГОТОВЛЕНИЯ СЛИТКОВ БУЛАТНОЙ СТАЛИ

Способ изготовления слитков булатной стали, характеризующийся тем, что расплав, содержащий 1-4% углерода, остальное железо, перегревают над линией ликвидус на 200-650°С и под слоем шлака выдерживают с постоянной температурой в течение 4-7 ч, затем перегретый и выдержанный расплав заливают в футерованную изложницу центрифуги с заполнением всего объема изложницы от центра до внешней ее стенки, вращают изложницу центрифуги с постоянной скоростью для обеспечения коэффициента гравитации в периферийной части изложницы от 20 до 300 при обеспечении объемного равномерного охлаждения расплава со скоростью охлаждения не более 5°С/с, а затем после охлаждения отливки в изложнице до температуры 730°С центрифугирование прекращают и далее отливку охлаждают естественным путем, при этом величину перегрева расплава вместе с футеровкой изложницы устанавливают обеспечивающей прохождение процессов кристаллизации в силовом гравитационном поле до достижения расплавом температуры начала процессов кристаллизации в обычных условиях.